(57)【特許請求の範囲】
【請求項１】
光透過性基板と、
前記光透過性基板の少なくとも１つの表面上に位置する光拡散層と
を含む建材パネルであって、
前記光拡散層は、光学材と、平均粒子径が６〜１００μｍである複数の第１光拡散粒子
と、平均粒子径が０．５〜５μｍである複数の第２光拡散粒子とを含み、
前記光拡散層上における１０点平均粗さが１１〜２８μｍであり、
前記光拡散層の厚さは、１００〜３０００μｍであり、
前記光透過性基板の全光線透過率が８５％〜９９％であり、
前記光透過性基板の厚さに対する前記光拡散層の厚さの比率が０．０５〜０．７であり、
１００重量部の前記光学材に対して、前記第１光拡散粒子は１０〜３０重量部であり、１００重量部の前記光学材に対して、前記第２光拡散粒子は０重量部を超え、５重量部以下であり、
前記建材パネルの光透過率が７７〜９５％であることを特徴とする建材パネル。
【請求項２】
前記光拡散層と前記光透過性基板との接合面は、平面または曲面であることを特徴とする請求項１に記載の建材パネル。
【請求項３】
請求項１または２に記載の建材パネルを含むことを特徴とする浴室用扉パネル。
【請求項４】
筐体と、
請求項１または２に記載の建材パネルを含み、前記筐体に設けられた板材と、を含むことを特徴とする扉パネル構造であり、
前記扉パネル構造を含む扉パネルが、キッチン用扉パネル、寝室用扉パネル、会議室用扉パネル、オフィス用仕切からなる群から選択されることを特徴とする扉パネル。
【発明の詳細な説明】
【技術分野】
【０００１】
本発明は、建材パネルおよびその製造方法、並びに扉パネル構造に関する。
【背景技術】
【０００２】
従来、良好な全光線透過率およびヘイズを有し、且つ実用性およびプライバシー保護性を兼備する建材パネルを製造し、それを例えば扉や窓に用いる際は、ガラス材を窓の材料として使用することがよくある。しかし、ガラス材は製造コストが高く、質量も重いため、関連業界では、低製造コストで軽量の扉や窓材料の開発が期待されている。
【発明の概要】
【発明が解決しようとする課題】
【０００３】
今まで開発されてきた建材パネルは、良好な全光線透過率を有するが、ヘイズが明らかに不足しているため、使用上ではプライバシー保護の問題や、建材パネルに良好なヘイズを有するが、全光線透過率が明らかに不足するという問題がある。これでは、個人のプライバシーを守る効果を有するものの、実用的価値は欠けている。すなわち、光線が透過できず、室内が暗くなる現象が発生し、実際の使用においては利便性が足りない。例を挙げて説明すると、既知のバックライトモジュール用拡散板、例えば台湾特許第Ｉ３４０８５４号に開示の技術を建材パネルに適用しても、良い全光線透過率およびヘイズを兼備することができず、或いは優れた全光線透過率若しくはヘイズの効果に達成するものの、実用性が欠けるという問題が存在する。また、例えば表面に雨水等がかかると、即座に光透過現象が発生し、プライバシー保護のトラブルになりかねない。したがって、良い全光線透過率およびヘイズを兼備し、実用性とプライバシー保護とのバランスが取れた建材パネルは、本分野において急務として解決すべき課題である。
【課題を解決するための手段】
【０００４】
本発明は、全光線透過率およびヘイズを兼備すると共に実用性とプライバシー保護とのバランスが取れた建材パネル、その製造方法および応用を提供することを目的とする。
【０００５】
上記の目的を実現するために、本発明の一形態によれば、光透過性基板と、光透過性基板の少なくとも１つの表面上に位置する光拡散層とを含む建材パネルであって、光拡散層は、光学材と、平均粒子径が６〜１００μｍである複数の第１光拡散粒子とを含み、光拡散層上における１０点平均粗さ（Ｒｚ）が１１〜２８μｍである、建材パネルを提供する。
【０００６】
また、本発明の一形態によれば、前記光透過性基板の全光線透過率は８５％〜９９％である。
【０００７】
また、本発明の一形態によれば、１００重量部の光学材に対して、前記第１光拡散粒子は１０〜３０重量部である。
【０００８】
また、本発明の一形態によれば、前記光拡散層は、平均粒子径が０．５〜５マイクロメートル（μｍ）である複数の第２光拡散粒子をさらに含む。
【０００９】
また、本発明の一形態によれば、１００重量部の光学材に対して、前記第２光拡散粒子は０重量部を超え、５重量部以下である。
【００１０】
また、本発明の一形態によれば、前記第２光拡散粒子は、無機微粒子または有機微粒子を含む。
【００１１】
また、本発明の一形態によれば、前記第２光拡散粒子は、架橋性重合体を含む。
【００１２】
また、本発明の一形態によれば、前記第１光拡散粒子および前記第２光拡散粒子は、材質の種類が異なる。
【００１３】
また、本発明の一形態によれば、前記第２光拡散粒子は、架橋シロキサン基を有するシリコーン樹脂である。
【００１４】
また、本発明の一形態によれば、前記第１光拡散粒子は、無機微粒子または有機微粒子を含む。
【００１５】
また、本発明の一形態によれば、前記第１光拡散粒子は、架橋性重合体を含む。
【００１６】
また、本発明の一形態によれば、前記架橋性重合体は、ポリシロキサン、ポリメチルメタクリレート、メチルメタクリレート−スチレン共重合体、およびポリスチレンのうち、少なくとも一種を含む。
【００１７】
また、本発明の一形態によれば、前記第１光拡散粒子は、ポリスチレンと、ポリメチルメタクリレートと、メチルメタクリレート−スチレン共重合体とからなる群から選ばれる架橋性重合体を含む。
【００１８】
また、本発明の一形態によれば、前記光透過性基板および前記光学材は、それぞれ独立に、メチルメタクリレート−スチレン共重合体（ＭＳ）と、ポリメチルメタクリレート（ＰＭＭＡ）と、ポリスチレン（ＰＳ）と、アクリロニトリル−スチレン（ＡＳ）、環状オレフィン重合体（ｃｙｃｌｏ−ｏｌｅｆｉｎ  ｃｏｐｏｌｙｍｅｒ）と、ポリオレフィン共重合体と、ポリエステルと、ポリエチレンと、ポリプロピレンと、ポリ塩化ビニルと、イオノマー（ｉｏｎｏｍｅｒ）と、ポリカーボネート（ＰＣ）とからなる群から選ばれる。
【００１９】
また、本発明の一形態によれば、前記光透過性基板は、ポリカーボネートと、ポリスチレンと、ポリメチルメタクリレートと、メチルメタクリレート−スチレン共重合体とからなる群から選ばれる。
【００２０】
また、本発明の一形態によれば、前記光透過性基板の厚さに対する前記光拡散層の厚さの比率は、０．０２〜０．９である。
【００２１】
また、本発明の一形態によれば、前記光拡散層の厚さは５０〜５０００μｍである。
【００２２】
また、本発明の一形態によれば、前記光拡散層と前記光透過性基板との接合面（ｉｎｔｅｒｆａｃｅ）は、平面または曲面（ｃｕｒｖｅｄ  ｓｕｒｆａｃｅｃ）である。
【００２３】
また、本発明の一形態によれば、前記光透過性基板は、該光透過性基板と前記光拡散層との接合面に対向する面であって表面粗さが０．００２〜０．５μｍである面を有する。
【００２４】
また、本発明の一形態によれば、前記光拡散層は、前記光透過性基板の２つの対向する表面上に位置する。
【００２５】
また、本発明の一形態によれば、該建材パネルの光透過率は、５０〜９５％である。
【００２６】
また、本発明の一形態によれば、該建材パネルのヘイズは、７０〜９９％である。
【００２７】
また、本発明の一形態によれば、該建材パネルの光透過率は、５０〜９０％である。
【００２８】
また、本発明の一形態によれば、該建材パネルのヘイズは、７５〜９９％である。
【００２９】
また、本発明の一形態によれば、該建材パネルの厚さは、１〜２０ミリメートル（ｍｍ）である。
【００３０】
また、本発明の一形態によれば、前記光拡散層の平均表面粗さは１．５〜５．５μｍである。
【００３１】
本発明の一実施例によれば、光透過性基板と、前記光透過性基板の少なくとも１つの表面上に位置する光拡散層とを含む建材パネルであって、前記光拡散層は、光学材と、平均粒子径が６〜１００μｍである複数の第１光拡散粒子とを含み、前記光拡散層の平均表面粗さが１．５〜５．５μｍである、建材パネルを提供する。
【００３２】
本発明の一実施例によれば、上記の建材パネルを含む浴室用扉パネルを提供する。
【００３３】
本発明の一実施例によれば、筐体と、上記の建材パネルを含み前記筐体に設けられた板材とを含む扉パネル構造を提供する。
【００３４】
本発明の一実施例によれば、上記の扉パネル構造を含むキッチン用扉パネルを提供する。
【００３５】
本発明の一実施例によれば、上記の扉パネル構造を含む寝室用扉パネルを提供する。
【００３６】
本発明の一実施例によれば、上記の扉パネル構造を含む会議室用扉パネルを提供する。
【００３７】
本発明の一実施例によれば、上記の扉パネル構造を含むオフィス用仕切を提供する。
【００３８】
本発明の一態様によれば、第１熱可塑性透明樹脂を提供するステップと、第２熱可塑性透明樹脂と、平均粒子径が６〜１００μｍである複数の第１光拡散粒子とを含む光拡散層材を提供するステップと、共押出法を用いて前記第１熱可塑性透明樹脂および前記光拡散層材を共押出することにより、建材パネルにおける光透過性基板および光拡散層をそれぞれ形成するステップとを含み、前記光拡散層上における１０点平均粗さが１１〜２８μｍである、建材パネルの製造方法を提供する。
【００３９】
また、本発明の一形態によれば、前記光拡散層材は、前記光透過性基板の２つの対向する表面上にそれぞれ位置する、前記建材パネルの２つの光拡散層を構成する。
【００４０】
また、本発明の一形態によれば、２つの前記光拡散層材を提供し前記共押出法において該２つの前記光拡散層材および前記第１熱可塑性透明樹脂を共押出することにより、建材パネルの、光透過性基板と該光透過性基板の２つの対向する表面上に位置する光拡散層とをそれぞれ形成するステップを、さらに含む。
【００４１】
また、本発明の一形態によれば、前記第１熱可塑性透明樹脂および前記第２熱可塑性透明樹脂は同一材料である。
【００４２】
また、本発明の一形態によれば、前記第１熱可塑性透明樹脂および前記第２熱可塑性透明樹脂は、異なる材料である。
【発明の効果】
【００４３】
本発明の一態様によれば、建材パネルは、良い全光線透過率およびヘイズを兼備すると共に、実用性とプライバシー保護とのバランスが取れている。
【図面の簡単な説明】
【００４４】
【図１】本発明の一実施形態に係る建材パネルを示す模式図である。
【図２】本発明の別の実施形態に係る建材パネルを示す模式図である。
【図３】本発明の更に別の実施形態に係る建材パネルを示す模式図である。
【図４】本発明の更に別の実施形態に係る建材パネルを示す模式図である。
【図５】本発明の更に別の実施形態に係る建材パネルを示す模式図である。
【図６】本発明の更に別の実施形態に係る建材パネルを示す模式図である。
【図７】本発明の一実施形態に係る扉パネル構造を示す模式図である。
【発明を実施するための形態】
【００４５】
以下は、図面および具体的な実施形態を挙げつつ、本発明を詳しく説明する。但し、本発明は下記の内容に限定されるものではない。
【００４６】
本発明の実施形態を詳細に説明する。但し、以下の実施形態として挙げられる内容は単に例示に過ぎず、本発明の保護しようとする範囲はこれらの態様に限定されない。また、本明細書の内容は、実現可能なあらゆる実施形態の開示を意図するものではない。本発明の精神および範囲を逸脱しない範囲で、実際の必要に応じて各構成を変更、改修することができる。そのため、本明細書に記載されていない他の実施形態も適用可能である。したがって、明細書に記載の内容は、単に実施形態を述べるためのものであり、本発明の保護範囲を限定するものではない。
【００４７】
図１は、本発明の一実施形態に係る建材パネルを示す模式図である。図１に示すように、建材パネル１０は、光透過性基板１００および光拡散層１１０を含む。光拡散層１１０は、光透過性基板１００上に形成され、例えば、光透過性基板１００の少なくとも１つの表面上に位置する。光拡散層１１０には、光学材および複数の第１光拡散粒子が含まれている。第１光拡散粒子の平均粒子径は、６〜１００マイクロメートル（μｍ）である。また、光拡散層１１０上における１０点平均粗さ（Ｒｚ）は、１１〜２８μｍである。一実施形態において、光拡散層１１０の二乗平均平方根粗さ（Ｒｑ）は２〜６μｍである。また、一実施形態において、光拡散層１１０における峰から谷までの最大粗さ（Ｒｙ）は１６〜２５μｍである。また、一実施形態において、光拡散層１１０の拡散層側平均表面粗さ（Ｒａ）は１．５〜５．５μｍである。
【００４８】
一実施形態において、光透過性基板１００の厚さは３ｍｍよりも大きい。光透過性基板１００は、厚さが３〜４ミリメートル（ｍｍ）であるとき、全光線透過率が、好ましくは８５％以上、より好ましくは８８％以上、さらに好ましくは９０％以上、さらに好ましくは９２％以上である。例えば、光透過性基板１００の全光線透過率は８５％〜９９％、または９０％〜９９％である。また、光透過性基板１００内に光拡散粒子が含まれないことが好ましい。光透過性基板１００と光拡散層１１０との組み合わせにより、本発明の一実施形態に係る建材パネル１０は、より優れた光学的特性を有すると共に、外観上においてもより高級なガラス質感を持つ。
【００４９】
一実施形態において、光透過性基板１００および光拡散層１１０の光学材は、光透過性を有する有機樹脂基板である。一実施形態として、光透過性基板１００および光拡散層１１０の光学材は、メチルメタクリレート−スチレン共重合体（ＭＳ）と、ポリメチルメタクリレート（ＰＭＭＡ）と、ポリスチレン（ＰＳ）と、アクリロニトリル−スチレン（ＡＳ）と、環状ポリオレフィン（ｃｙｃｌｏ−ｏｌｅｆｉｎ  ｃｏｐｏｌｙｍｅｒ）と、ポリオレフィン共重合体（例えば、ポリ（４−メチル−１−ペンテン））と、ポリエチレンテレフタレート（ｐｏｌｙｅｔｈｙｌｅｎｅｔｅｒｅｐｈｔｈａｌａｔｅ）と、ポリオレフィン共重合体と、ポリエステルと、ポリエチレンと、ポリプロピレンと、ポリ塩化ビニルと、イオノマー（ｉｏｎｏｍｅｒ）と、ポリカーボネート（ＰＣ）とからなる群から、それぞれ独立に選ばれてもよい。中でも、ポリカーボネート、ポリスチレン、ポリメチルメタクリレート、メチルメタクリレート−スチレン共重合体が好ましく、ポリメチルメタクリレート、メチルメタクリレート−スチレン共重合体がより好ましい。一実施形態において、メチルメタクリレート−スチレン共重合体は、メチルメタクリレート単量体をスチレン単量体と共重合反応させて得られる、メチルメタクリレート単量体単位とスチレン単量体単位とを含む共重合体である。中でも、メチルメタクリレート−スチレン共重合体中において、メチルメタクリレート単量体単位（ＭＭＡ）とスチレン単量体単位（ＳＭ）との質量比（ＭＭＡ／ＳＭ）が３０／７０〜４０／６０であることが好ましい。
【００５０】
一実施形態において、光拡散層１１０にはさらに複数の第２光拡散粒子が含まれてもよく、該第２光拡散粒子の平均粒子径は、０．５〜５マイクロメートル（μｍ）であってもよい。
【００５１】
一実施形態において、光拡散粒子（第１光拡散粒子および／または第２光拡散粒子）は、光学的性質と実用性とのバランスを調整し業界要求を満たすために用いられる。例えば、所望の光学的性質を満たし、且つ実用上の遮蔽性と水掛下光透過防止性等とを兼備するように、表面粗さおよび全光線透過率の両方の調節に用いることができる。本発明における第１光拡散粒子および第２光拡散粒子は、例えば、ガラス微粒子、硫酸バリウム（ＢａＳＯ４）、炭酸カルシウム（ＣａＣＯ３）および酸化アルミニウム（Ａｌ２Ｏ３）等を代表とする無機微粒子、並びに、ポリスチレン樹脂、（メタ）アクリル樹脂、シリコーン樹脂等の有機微粒子によって作製される。中でも、有機微粒子が好ましい。また、有機微粒子としては、架橋された有機微粒子が好ましい。有機微粒子は、その製造過程において少なくとも部分的に架橋されれば、光透過性樹脂の加工過程に変形が発生しないため、微粒子の状態に維持することができる。つまり、微粒子は、光透過性樹脂の成形温度にまで加熱しても該光透過性樹脂内へ溶融しないことが好ましく、架橋された（メタ）アクリル樹脂、シリコーン樹脂である有機微粒子がより好ましい。その特に好適な具体例として、例えば、部分的に架橋されたメチルメタクリレートを基材とした重合体微粒子（ポリブチルアクリレートからなる内核／ポリメチルメタクリレートからなる外殻を有する重合体）、ポリエチレンゴムを含む内核および外殻を有する内核−外殻型重合体（Ｒｏｈｍ  ａｎｄ  Ｈａｓｓ社製の商品名Ｐａｒａｌｏｉｄ  ＥＸＬ−５１３６）、架橋シロキサン基を有するシリコーン樹脂（東芝Ｓｉｌｉｃｏｎｅ（株）社製の商品名Ｔｏｓｐｅａｒｌ  １２０）等がある。
【００５２】
また、一実施形態において、第１光拡散粒子および第２光拡散粒子は、例えば架橋性重合体などを含む有機材料であってもよい。架橋性重合体は、例えばポリシロキサン、ポリメチルメタクリレート、メチルメタクリレート−スチレン共重合体、およびポリスチレンのうち、少なくとも一種を含んでもよい。
【００５３】
なお、第１光拡散粒子および第２光拡散粒子の材質の種類は、互い異なることが好ましい。例えば、第１光拡散粒子はポリスチレン、ポリメチルメタクリレート、またはメチルメタクリレート−スチレン共重合体から選ばれ、第２光拡散粒子は架橋シロキサン基を有するシリコーン樹脂から選ばれることが好ましい。
【００５４】
また、一実施形態において、第１光拡散粒子の平均粒子径は、６〜１００マイクロメートル（μｍ）であり、好ましくは１０〜８０μｍ、特に好適には２０〜７５μｍ、さらに好ましくは２５〜７５μｍ、さらに好ましくは３０〜７０μｍである。第２光拡散粒子の平均粒子径は、０．５〜５μｍであり、好ましくは０．５〜４．５μｍ、特に好適には０．５〜４μｍ、最も好ましくは１〜３．５μｍである。これらの透明微粒子（すなわち第１光拡散粒子および第２光拡散粒子）の平均粒子径は、粒子数カウント法で測定した重量平均粒子径である。測定装置としては、日科機バイオス株式会社製の粒子数−粒度分布アナライザＭＯＤＥＬ  Ｚｍを用いた。第１光拡散粒子の重量平均粒子径が６μｍ未満の場合には、充分な光拡散性が得られないほか、発光面の発光不良が生じるおそれがある。また、１００μｍを超える場合には、充分な光拡散性が得られないほか、過度な表面粗さによって美感および光学的性質を損なうおそれがある。また、第２光拡散粒子の重量平均粒子径が０．５μｍ未満の場合には、充分な光拡散性が得られないほか、発光面の発光不良が生じるおそれがあり、５μｍを超える場合には、充分な光拡散性が得られないほか、透明度が不十分になるおそれがある。
【００５５】
第１光拡散粒子の使用量は、１００重量部の光学材に対して１０〜３０重量部であることが好ましく、特に好適には１５〜２５重量部、最も好ましくは１８〜２３重量部である。第２光拡散粒子の使用量は、１００重量部の光学材に対して０〜５重量部であることが好ましく、特に好適には１〜４重量部、最も好ましくは２〜３重量部である。第１光拡散粒子の使用量が１０重量部未満の場合、光拡散性が不十分になり、すなわち、光が直に透過して裏側の物体が見えるおそれがあり、室内のプライバシーを守れない問題が生じる。一方、第１光拡散粒子の使用量が３０重量部超える場合、光透過率の低下により全光線透過率が低くなりすぎて、建材パネルの裏側の物体を直接に識別できないおそれがあり、使用上に不便が生じる。また、第２光拡散粒子の使用量が５重量部を超える場合、光透過率の低下により全光線透過率が低くなりすぎて、建材パネルの裏側の物体を直接に識別できないおそれがあり、使用上に不便が生じる。端的に言うと、第１光拡散粒子は表面粗さの調整に用いられ、第２光拡散粒子は建材パネルのヘイズの調整に用いられる。但し、実際には、この両方の光拡散粒子は互に相関している。例を挙げて説明すると、両方の光拡散粒子を共に添加する場合は、両者間の添加比を最適な範囲内に調整することにより、建材パネルの全光線透過率およびヘイズという光学的特性を実現する。また、当該最適な範囲内とすることにより、遮蔽性および水掛下光透過防止性などの実用的価値を兼備することができる。
【００５６】
本発明の実施形態によれば、建材パネルは、良好な全光線透過率およびヘイズを有すると共に遮蔽性および水掛下光透過防止性などを兼備し、かつ、高い構造強度を有する。
【００５７】
一実施形態において、光学材と光透過性基板１００とは、実質的に同じ屈折率を有してもよい。
【００５８】
また、本発明の実施形態によれば、光透過性基板１００は、いかなる光拡散粒子も含まなくてもよいため、ガラス材質に近い透明感を呈する。一方、所望の遮光效果および水掛下光透過防止性などの特性は、光拡散層１１０のヘイズによって実現可能である。
【００５９】
一実施形態において、図１に示すように、光透過性基板１００の厚さＴ２に対する光拡散層１１０の厚さＴ１の比率（Ｔ１／Ｔ２）は、例えば０．０２〜０．９である。好ましくは、光透過性基板１００の厚さＴ２に対する光拡散層１１０の厚さＴ１の比率は、例えば０．０５〜０．７、より好ましくは例えば０．０７〜０．５、最も好ましくは例えば０．０８〜０．３である。一実施形態において、光拡散層１１０の厚さＴ１は、例えば５０〜５０００μｍである。光拡散層１１０の厚さＴ１は、好ましくは例えば１００〜３０００μｍ、より好ましくは例えば１００〜１０００μｍ、最も好ましくは例えば１００〜５００μｍである。
【００６０】
光拡散層１１０は、図１に示すように、粗い表面１１０ａを有する。一実施形態において、光拡散層１１０の粗い表面１１０ａの二乗平均平方根粗さ（Ｒｑ）は、好ましくは例えば２〜５．５μｍ、最も好ましくは例えば２．５〜５．３μｍである。一実施形態において、光拡散層１１０の粗い表面１１０ａ上における１０点平均粗さ（Ｒｚ）は、好ましくは例えば１１〜２８μｍ、最も好ましくは例えば１２〜２７μｍである。一実施形態において、光拡散層１１０の粗い表面１１０ａにおける峰から谷までの最大粗さ（Ｒｙ）は、好ましくは例えば１７〜２４．５μｍ、最も好ましくは例えば２０〜２４μｍである。一実施形態において、光拡散層１１０の粗い表面１１０ａの拡散層側平均表面粗さ（Ｒａ）は、例えば１．５〜５．５μｍ、好ましくは例えば１．６〜５μｍである。一実施形態において、光拡散層１１０の表面硬さを向上させるように、光拡散層１１０の粗い表面１１０ａ上に硬化層を塗布してもよい。硬化層の厚さは、例えば１０μｍ〜３０μｍ、好ましくは１０μｍ〜２０μｍである。
【００６１】
一実施形態において、光拡散層１１０と光透過性基板１００との接合面（ｉｎｔｅｒｆａｃｅ）１００ａは、例えば図１および図２、３に示すような平面または曲面（ｃｕｒｖｅｄ  ｓｕｒｆａｃｅ）であってもよい。なお、本実施形態では、光拡散層１１０と光透過性基板１００との接合面１００ａは平面である。
【００６２】
図１に示すように、光透過性基板１００は、光拡散層１１０と光透過性基板１００との接合面（ｉｎｔｅｒｆａｃｅ）１００ａに対向する面１００ｂを有する。一実施形態において、該面１００ｂの平均表面粗さ（Ｒａ値）は、例えば０．００２〜０．５μｍ、より好ましくは例えば０．０１〜０．３μｍ、最も好ましくは例えば０．０２〜０．２μｍである。一実施形態において、光透過性基板１００の表面硬さを向上させるように、光透過性基板１００の面１００ｂ上に硬化層を塗布してもよい。一実施形態において、硬化層の厚さは、例えば１０μｍ〜３０μｍ、好ましくは１０μｍ〜２０μｍである。
【００６３】
一実施形態において、前記硬化層は、例えば、二酸化ケイ素とポリ（メタ）アクリレート系化合物とを含有するポリメタクリレート系組成物であってもよい。一実施形態において、ポリ（メタ）アクリレート系化合物としては、例えば、ポリイソオクチルアクリレート、イソオクチルアクリレート−スチレン共重合体、イソオクチルアクリレート−ジメチルアミノエチルメタクリレート共重合体、イソオクチルアクリレート−酢酸ビニル共重合体、ポリエチルメタクリレート、ポリイソブチルメタクリレート、ポリシクロへキシルアクリレート、ポリイソオクチルメタクリレート、ポリドデシルメタクリレート、ポリオクタデシルメタクリレート、ポリベンジルメタクリレート、ポリエトキシアクリル酸メチル、ポリヒドロキシプロピレンメタクリレート、ポリジメチルアミンエチルメタクリレートなどである。
【００６４】
本発明の実施形態によれば、建材パネルの光透過率は５０％〜９８％である。好ましくは、建材パネルの光透過率は例えば６０％〜９７％である。より好ましくは、建材パネルの光透過率は例えば７０〜８８％である。さらに好ましくは、建材パネルの光透過率は例えば７０〜８５％であり、最も好ましくは例えば７５〜８５％である。また、建材パネルのヘイズは、７０％〜９９％であり、好ましくは例えば７５％〜９９％、より好ましくは例えば７０〜９０％、さらに好ましくは例えば８０〜９０％、最も好ましくは例えば８０〜８５％である。
【００６５】
建材パネルの光学的特性は、使用場所によっては異なる。例えば、浴室用扉パネルおよびキッチン用扉パネルの場合、透光性および空間的開放感を得るには高い光透過率が要求されるため、その光透過率は７０％〜９８％である。好ましくは、建材パネルの光透過率は例えば７５％〜９０％である。また、建材パネルのヘイズは、７５％〜９８％、好ましくは例えば７７％〜９６％である。一方、プライベート空間、例えば寝室用扉パネル、会議室の仕切用扉パネルなどの場合、プライバシー保護が重要視されるため、その光透過率は５０％〜９０％である。好ましくは、建材パネルの光透過率は例えば６０％〜８６％である。また、建材パネルのヘイズは８５％〜９９％、好ましくは例えば９０％〜９７％である。
【００６６】
一実施形態において、浴室用およびキッチン用の扉パネルは、光透過性基板と単層光拡散層構造とを有する建材パネルが含まれる。また、別の実施形態において、寝室および会議室の仕切用扉パネルやオフィス用仕切（ｐａｒｔｉｔｉｏｎ）としては、光透過性基板と上下二層光拡散層構造とを有する建材パネルが含まれる。
【００６７】
本発明の実施形態によれば、建材パネルの厚さは１〜２０ミリメートル（ｍｍ）であり、好ましくは建材パネルの厚さは２〜１５ｍｍ、より好ましくは建材パネルの厚さは３〜１０ｍｍ、最も好ましくは建材パネルの厚さは３〜５ｍｍである。
【００６８】
また、本発明の実施形態によれば、建材パネル１０〜３０は、例えば共押出法によって作製される。建材パネルの製造方法は、例えば、前記光透過性基板１００を形成するための第１熱可塑性透明樹脂を提供するステップと、前記光拡散層１１０を形成するための光拡散層材を提供するステップと、共押出法を用いて前記第１熱可塑性透明樹脂および光拡散層材を共押出することにより、建材パネル１０〜３０における光透過性基板１００および光拡散層１１０をそれぞれ形成するステップと、を含んでもよい。
【００６９】
例を挙げて説明すると、第１押出装置（図示せず）を用い、第１熱可塑性透明樹脂（光透過性基板１００の材料）を加熱、加圧して押出する。また、これと共に、別途で第２押出装置（図示せず）を用い、第１光拡散粒子（平均粒子径が例えば６〜１００μｍ）および第２光拡散粒子（平均粒子径が例えば０．５〜５μｍ）が混合された第２熱可塑性透明樹脂（光拡散層１１０の材料）を、第１押出装置と同様の押出温度下で押出する。続いて、前記第１押出装置による第１押出物と、前記第２押出装置による第２押出物とを、多岐管（ｍｕｌｔｉ−ｍａｎｉｆｏｌｄ）ダイ（図示せず）を通過させるように共押出することで、光拡散層１１０と光透過性基板１００とを含む建材パネル１０を形成する。一実施形態では、第１熱可塑性透明樹脂と第２熱可塑性透明樹脂とは、同一材料であってもよく、異なる材料であってもよい。
【００７０】
また、別の実施形態では、前記第１押出装置による押出物と、前記第２押出装置による押出物とを、送りブロック（ｆｅｅｄｂｌｏｃｋ）型ダイ（図示せず）を用いて共押出する。
【００７１】
また、別の実施形態では、前記第１押出装置および第２押出装置の押出温度を異ならせる一方で、当該第１押出物および当該第２押出物が第１押出装置および第２押出装置から排出される際の排出温度を同様にしてもよい。当該第１押出物および当該第２押出物の排出温度は２２０℃〜２９０℃、好ましくは２４０℃〜２７０℃である。
【００７２】
図２は、本発明の別の実施形態に係る建材パネルを示す模式図である。図３は、本発明の更に別の実施形態に係る建材パネルを示す模式図である。なお、この２つの実施形態では、上述した実施形態と同様または類似の部材に同様または類似の部材番号を付する。また、同様または類似の部材についての説明は上記の通りであり、再度の説明はここで省略する。この２つの実施形態は、接合面１００ａが曲面として設計されることが、図１に示す実施形態との主な相違点である。
【００７３】
図２に示すように、建材パネル２０における光拡散層１１０と光透過性基板１００との接合面１００ａは、光透過性基板１００側へ凹んだ曲面である。また、図３に示すように、建材パネル３０における光拡散層１１０と光透過性基板１００との接合面１００ａは、光拡散層１１０側へ突出した曲面である。
【００７４】
図２〜図３に示す建材パネル２０、３０では、光透過性基板１００は、光拡散層１１０と光透過性基板１００との接合面（ｉｎｔｅｒｆａｃｅ）１００ａに対向する面１００ｂを有する。一実施形態において、該面１００ｂの平均表面粗さ（Ｒａ値）は、例えば０．００２〜０．５μｍ、より好ましくは例えば０．０１〜０．３μｍ、最も好ましくは例えば０．０２〜０．２μｍである。
【００７５】
図４は、本発明の別の実施形態に係る建材パネルを示す模式図である。本実施形態では、上述した実施形態と同様または類似の部材に同様または類似の部材番号を付する。また、同様または類似の部材についての説明は上記の通りであり、再度の説明はここで省略する。
【００７６】
図４に示す実施形態では、建材パネル４０の光拡散層１１０は、光透過性基板１００の２つの対向する表面（接合面１００ａおよび面１００ｂ）上に形成される。なお、本実施形態では、光透過性基板１００と光拡散層１１０との間には、２つの接合面（接合面１００ａおよび面１００ｂ）が備えられている。
【００７７】
本実施形態によれば、建材パネル４０は例えば共押出法によって作製される。建材パネル４０の製造方法は、上述した建材パネル１０〜３０の製造方法とはほぼ同様であるが、前記第２押出装置による第２押出物の共押出前に先に分流ステップを行うか、第三押出装置（図示せず）を用いることにより、第２押出物からなる２つの光拡散層を光透過性基板の２つの対向する表面上にそれぞれ形成する、という点のみで異なる。
【００７８】
図５は、本発明の更に別の実施形態に係る建材パネルを示す模式図である。図６は、本発明の更に別の実施形態に係る建材パネルを示す模式図である。なお、この２つの実施形態では、上述した実施形態と同様または類似の部材に同様または類似の部材番号を付する。また、同様または類似の部材についての説明は上記の通りであり、再度の説明はここで省略する。この２つの実施形態は、接合面１００ａが曲面として設計されることが、図４に示す実施形態との主な相違点である。
【００７９】
図５に示すように、建材パネル５０における２つの光拡散層１１０と光透過性基板１００との２つの接合面（接合面１００ａおよび面１００ｂ）は、何れも光透過性基板１００側へ凹んだ曲面である。また、図６に示すように、建材パネル６０における２つの光拡散層１１０と光透過性基板１００との２つの接合面（接合面１００ａおよび面１００ｂ）は、何れも光拡散層１１０側へ突出した曲面である。また、別の実施形態において、２つの光拡散層１１０と光透過性基板１００との２つの接合面（接合面１００ａおよび面１００ｂ）のうち、一方は光透過性基板１００側へ凹んだ曲面であり、他方は光拡散層１１０側へ突出した曲面であってもよい（図示せず）。
【００８０】
図７は、本発明の一実施形態に係る扉パネル構造を示す模式図である。図７に示すように、扉パネル構造７０は筐体７１０および板材７２０を含み、板材７２０は筐体７１０に取り囲まれている。なお、板材７２０は、上述した建材パネル１０〜６０の何れかの建材パネルを含む。
【００８１】
本発明の一実施形態によれば、上述した各実施形態に係る建材パネル１０〜６０を用いて作製した扉パネル構造は、良好な全光線透過率およびヘイズを有すると共に高い構造強度を具備するため、高い安全性に達成している。
【００８２】
光拡散層１１０には、必要に応じて紫外線吸収剤を使用してもよい。該紫外線吸収剤としては、例えば、２，２’−ジヒドロキシ−４−メトキシベンゾフェノンのようなベンゾフェノン系紫外線吸収剤、２−（４，６−ジフェニル−１，３，５−トリアジン−２−置換基）−５−ヘキシルヒドロキシフェノールのようなトリアジン系紫外線吸収剤、２−（２Ｈ−ベンゾトリアゾール−２−置換基）−４−メチルフェノール、２−（２Ｈ−ベンゾトリアゾール−２−置換基）−４−ｔ−オクチルフェノール、２−（２Ｈ−ベンゾトリアゾール−２−置換基）−４，６−ビス（１−メチル−１−フェニルエチル）フェノール、２−（２Ｈ−ベンゾトリアゾール−２−置換基）−４，６−ビス−ｔ−ペンチルフェノール、２−（５−クロロ−２Ｈ−ベンゾトリアゾール−２−置換基）−４−メチル−６−ｔ−ブチルフェノール、２−（５−クロロ−２Ｈ−ベンゾトリアゾール−２−置換基）−２，４−ｔ−ブチルフェノール、および２，２’−メチレンビス［６−（２Ｈ−ベンゾトリアゾール−２−置換基）−４−（１，１，３，３−テトラメチルブチル）フェノール］などのベンゾトリアゾール系紫外線吸収剤がある。中でも、２−（２−ヒドロキシ−５−メチルフェニル）ベンゾトリアゾール、２−（２−ヒドロキシ−５−ｔ−オクチルフェニル）ベンゾトリアゾール、２−（２−ヒドロキシ−３，５−ジイソプロピルフェニル）フェニルベンゾトリアゾール、２−（２−ヒドロキシ−３−ｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−置換基）フェノール］、２−［２−ヒドロキシ−３−（３，４，５，６−テトラヒドロフタルイミドメチル）−５−メチルフェニル］ベンゾトリアゾールが好ましい。２−（２−ヒドロキシ−５−ｔ−オクチルフェニル）ベンゾトリアゾール、２，２’−メチレンビス［４−（１，１，３，３−テトラメチルブチル）−６−（２Ｈ−ベンゾトリアゾール−２−置換基）フェノール］がより好ましい。該紫外線吸収剤は、単独に用いてもよく、２種以上を併用してもよい。
【００８３】
また、光拡散層１１０には、必要に応じて蛍光剤を使用してもよい。該蛍光剤は、合成樹脂等の色調を白色または水色に変えるものとして、例えばトルイレン系、ベンゾイミダゾール系、ベンゾオキサゾール系、フタルイミド系、ロゼイン系、クマリン系、オキサゾール系化合物等である。
【００８４】
また、光拡散層１１０には、必要に応じて酸化防止剤を使用してもよい。該酸化防止剤の種類としては、例えばフェノール系酸化防止剤、スルフィド系酸化防止剤、リン系酸化防止剤がある。代表的なフェノール系酸化防止剤は、オクタデシル（３，５−ジｔ−ブチル−４−ヒドロキシフェニル）プロピオネート、トリエチレングリコールビス[３−（３−ｔ−ブチル−５−メチル−４−ヒドロキシフェニル）プロピオネート]、テトラ[メチレン−３−（３，５−ジｔ−ブチル−４−ヒドロキシフェニル）プロピオネート]メタン、２−ｔ−ブチル−６−（３−ｔ−ブチル−２−ヒドロキシ−６−メチルベンジル）−４−メチルフェニルアクリレート、２，２'−メチレンビス（４−メチル−６−ｔ−ブチルフェノール）、２，２'−チオビス（４−メチル−６−ｔ−ブチルフェノール）、２，２'−チオジエチレン−ビス[３−（３，５−ジｔ−ブチル−４−ヒドロキシフェニル）プロピオネート]、２，２'−オキサルアミド−ビス[エチル−３−（３，５−ジｔ−ブチル−４−ヒドロキシフェニル）プロピオネート]などがある。代表的なスルフィド系酸化防止剤は、ジステアロイルチオジプロピオネート、ジパルミトイルチオジプロピオネート、ペンタエリスリトール−テトラ（β−ドデシル−チオプロピオネート）、ビスオクタデシルスルフィドなどがある。リン系酸化防止剤としては、亜リン酸エステル系酸化防止剤、またはリン酸エステル系酸化防止剤があり、その代表的ものは、トリス（ノニルフェニル）ホスファイト、ドデシルホスファイト、シクロネオペンタン−テトラヒドロナフタレンビス（オクタデシルホスファイト）、４，４'−ブチリデンビス（３−メチル−６−ｔ−ブチルフェニルジトリデシルホスファイト）、トリス（２，４−ジ−ｔ−ブチルフェニル）ホスファイト、テトラ（２，４−ジｔ−ブチルフェニル）−４，４’−ビフェニルホスフェート、９，１０−ジヒドロ−９−オキサ−１０−ホスファフェナントレン−１０−オキシドなどがある。
【００８５】
以下、本発明の実施形態について説明するが、本発明はこれに限定されない。
【００８６】
評価項目および方法は下記の通りである。
【００８７】
（ａ）全光線透過率
日本電色工業株式会社製のＨａｚｅ  ｍｅｔｅｒ  ＮＤＨ２０００を用い、ＪＩＳ  Ｋ−７３６１に準じて測定を行った。なお、本実施形態では、４ｍｍの板材を用いて測定した。
【００８８】
（ｂ）ヘイズ（Ｈａｚｅ）
日本電色工業株式会社製のＨａｚｅ  ｍｅｔｅｒ  ＮＤＨ２０００を用い、ＪＩＳ  Ｋ−７３６１に準じて測定を行った。なお、本実施形態では、４ｍｍの板材を用いて測定した。
【００８９】
（ｃ）プライバシー遮蔽性の観察
３００照度（Ｌｕｘ）の空間内で、人の目から手前３０ｃｍの場所に建材パネルを立てる。また、物体としてそれぞれの幅が５ｍｍ、互いの間隔が５ｍｍである一組の平行線を、建材パネルの垂直視方向における該建材パネルの裏側に、該物体と建材パネルとの距離が１ｃｍになるように設置する。そして、設置後に、人の目から離れる方向に物体を建材パネルから遠ざけ、該２本の線の間隔が視認できなくなる距離を測定した。当該距離が３０ｃｍ以内の場合は○、３０ｃｍ〜６０ｃｍの場合は△、６０ｃｍ以上の場合は×とした。
【００９０】
（ｄ）水掛下光透過防止性の観察
建材パネルの光透過性が、建材パネルの表面に付着された水の影響を受けるかを観察した。人の目から手前３０ｃｍの場所に建材パネルを立てた後、物体としてそれぞれの幅が５ｍｍ、互いの間隔が５ｍｍである一組の平行線を、建材パネルの垂直視方向における該建材パネルの裏側に、該物体と建材パネルとの距離が５ｃｍになるように設置した。続いて、十分に浸潤した布巾で建材パネルの光拡散層の外表面（例えば図１に示す１１０）を拭いた後、拭かれた表面側から、２本の線がくっきり見えるかを肉眼で判別した。判別できない場合は○、２本の線が見える場合は×とした。
【００９１】
（ｅ）表面粗さ（Ｒａ／Ｒｙ／Ｒｑ／Ｒｚ）の測定
台湾三豊計器社製の携帯型表面粗さメーターＳＪ−２１０を用いて測定した。建材パネルの表面上を、ＳＪ−２１０のプローブを移動させることにより、その表面粗さ（Ｒａ／Ｒｙ／Ｒｑ／Ｒｚなどの数値）を測定した。なお、プローブの移動範囲は４ミリメートル（ｍｍ）であった。
【実施例】
【００９２】
＜実施例１＞
メチルメタクリレート−スチレン共重合体として台湾奇美実業社製ＰＭ−５００Ｇ  １００重量部と、第１光拡散粒子（ポリメチルメタクリレート微粒子；平均粒子径４５μｍ）１５重量部とを混合し、光拡散層とした。一方、メチルメタクリレート−スチレン共重合体として台湾奇美実業社製ＰＭ−５００Ｇ  １００重量部を用意し、光透過性基板の成形用材料（該材料を厚さ３ｍｍの板状にした場合、全光線透過率は９２％）とした。シリンダ温度２４０〜２７０℃、ダイ温度２５０℃に保たれた二層共押出成形機を用い、光拡散層の厚さが２００μｍとなるように、全体厚さ４ｍｍの単層光拡散層型の建材パネルを作製した。該建材パネルは、光拡散層を含んだ場合の平均表面粗さが３．８μｍ、光拡散層を含まない場合の平均表面粗さが０．０２μｍ、１０点平均粗さ（Ｒｚ）が１７．２μｍ、峰から谷までの最大粗さ（Ｒｙ）が２３．４μｍであった。上記のように測定された建材パネルの全光線透過率、ヘイズ、および視認観察などの項目は下記表２に示す。
【００９３】
＜実施例２＞
第１拡散粒子に加え、第２光拡散粒子（シリコーン樹脂系透明微粒子；平均粒子径２．０μｍ）３．５重量部を光拡散層に追加し、光拡散層の厚さを１６０μｍとしたこと以外は、実施例１と同様である。該建材パネルは、光拡散層を含んだ場合の平均表面粗さが３．１μｍ、光拡散層を含まない場合の平均表面粗さが０．０３μｍ、１０点平均粗さ（Ｒｚ）が１４．４μｍ、峰から谷までの最大粗さ（Ｒｙ）が２１．０μｍであった。
【００９４】
＜実施例３＞
実施例３は、実施例２とは同様の作製方法であるが、実施例２との相違特徴は表１の通りである。該建材パネルが光拡散層を含んだ場合の各表面粗さの値、全光線透過率、ヘイズ、および視認観察などの項目は表２に示す。
【００９５】
＜実施例４＞
第１光拡散粒子の使用量をそれぞれ２０重量部とした。第２光拡散粒子の使用量をそれぞれ０．６重量部とした。両側における光拡散層の形成厚さをそれぞれ４００μｍとした。そして、三層共押出成形機を用いて全体厚さ４ｍｍの二層光拡散層型の建材パネルを作製した。これら以外は、実施例２と同様である。該建材パネルが光拡散層を含んだ場合の各表面粗さの値、全光線透過率、ヘイズ、および視認観察などの項目は表２に示す。
【００９６】
＜実施例５〜９＞
実施例５〜９は、実施例４とは同様の作製方法であるが、実施例４との相違特徴は表１の通りである。該建材パネルが光拡散層を含んだ場合の各表面粗さの値、全光線透過率、ヘイズ、および視認観察などの項目は表２に示す。
【００９７】
＜比較例１＞
メチルメタクリレート−スチレン共重合体として台湾奇美実業社製ＰＭ−５００Ｇ  １００重量部と、第１光拡散粒子（ポリメチルメタクリレート微粒子；平均粒子径４５μｍ）１５重量部と、第２光拡散粒子（シリコーン樹脂系透明微粒子；平均粒子径２．０μｍ）１重量部とを混合した。混合後、シリンダ温度２４０〜２７０℃、ダイ温度２５０℃に保たれた共押出成形機を用いてモールド成型することにより、全体厚さ４ｍｍの建材パネルを作製した。上記のように測定された建材パネルの全光線透過率、ヘイズ、および視認観察などの項目は下記表２に示す。
【００９８】
＜比較例２＞
第２光拡散粒子を使用せず、第１光拡散粒子のみを使用したこと以外は、比較例１と同様である。該建材パネルが光拡散層を含んだ場合の各表面粗さの値、全光線透過率、ヘイズ、および視認観察などの項目は表２に示す。
【００９９】
＜比較例３＞
第１光拡散粒子も第２光拡散粒子も使用しないこと以外は、比較例１と同様である。該建材パネルが光拡散層を含んだ場合の各表面粗さの値、全光線透過率、ヘイズ、および視認観察などの項目は表２に示す。なお、表２において、Ｔｔは全光線透過率を表し、Ｈｚはヘイズを表す。
【０１００】
【表１】
0006549088.tif 000002
【０１０１】
【表２】
0006549088.tif 000003
実施例７では、光拡散層と光透過性基板との接合面は、図５に示すような曲面構造である。建材パネルの左右両端および中央における粗さ、光拡散層の厚さ、および他の実験データについての測定値は、下表の通りである。
【０１０２】
【表３】
0006549088.tif 000004
上記の実施例および比較例から分かるように、比較例１〜２は、第１および第２光拡散粒子を含む点で実施例とは同様であるが、透明基板を含んでいないため、全光線透過率が悪く、光透過率が水の影響を受けやすく、実用的価値が低い。また、比較例３は、透明基板を用いたが、光拡散層を含んでいないため、遮蔽効果が不十分で、建材パネルとして使用することができない。実施例８〜９は、３０％を超えた含量の第１光拡散粒子、または５％を超えた含量の第２光拡散粒子を使用したため、遮蔽效果が劣るが、全体的性質においては比較例１〜３よりも勝る。
【０１０３】
上記の実施例および比較例から分かるように、建材パネルに含まれる光透過性基板と、光拡散粒子を適宜調整した光拡散層とにより、好適な光透過率およびヘイズなどの光学的特性を有すると共に、遮蔽性や水掛下光透過防止性などの実用的価値を兼備することができる。
【０１０４】
勿論、本発明には他の種々の実施例も含まれる。当業者は、本発明の精神および本質を逸脱しない範囲で、本発明に基づいて種々の変更および変形を行うことができる。但し、当該変更および変形も本発明の特許請求の範囲に含まれる。
【符号の説明】
【０１０５】
１０〜６０  建材パネル
７０  扉パネル構造
１００  光透過性基板
１００ａ  接合面
１００ｂ  面
１１０  光拡散層
１１０ａ  粗い表面
７１０  筐体
７２０  板材
Ｔ１、Ｔ２  厚さ
【図１】
0006549088.tif 000005
【図２】
0006549088.tif 000006
【図３】
0006549088.tif 000007
【図４】
0006549088.tif 000008
【図５】
0006549088.tif 000009
【図６】
0006549088.tif 000010
【図７】
0006549088.tif 000011